КЕРАМИЧЕСКИЙ УГЛЕРОДНЫЙ КОМПОЗИЦИОННЫЙ МАТЕРИАЛ, СПОСОБ ПОЛУЧЕНИЯ КЕРАМИЧЕСКОГО УГЛЕРОДНОГО КОМПОЗИЦИОННОГО МАТЕРИАЛА, КЕРАМИЧЕСКИЙ УГЛЕРОДНЫЙ КОМПОЗИЦИОННЫЙ МАТЕРИАЛ С КЕРАМИЧЕСКИМ ПОКРЫТИЕМ И СПОСОБ ПОЛУЧЕНИЯ КЕРАМИЧЕСКОГО УГЛЕРОДНОГО КОМПОЗИЦИОННОГО МАТЕРИАЛА С КЕРАМИЧЕСКИМ ПОКРЫТИЕМ

1. Керамический углеродный композиционный материал, в котором между углеродными частицами, состоящими из графита или содержащими его, образован межфазный керамический слой.
2
3
3
4
4
2
2
2. Керамический углеродный композиционный материал по п.1, в котором межфазный керамический слой образован, по меньшей мере, одним соединением, выбранным из группы, состоящей из AlN, AlO, SiC, SiN, BC, TaC, NbC, ZrC, ZnO, SiO и ZrO.
3. Керамический углеродный композиционный материал по п.1 или 2, в котором межфазный керамический слой представляет собой непрерывную трехмерную сеть между углеродными частицами, состоящими из графита или содержащими его.
4. Керамический углеродный композиционный материал по любому из пп.1-3, в котором толщина межфазного керамического слоя составляет от 100 нм до 10 мкм.
5. Способ получения керамического углеродного композиционного материала по любому из пп.1-4, включающий следующие стадии:
подготовку порошка с керамическим покрытием, в котором поверхность углеродных частиц, состоящих из графита или содержащих его, покрыта индивидуальным керамическим слоем, образованным керамическим материалом; и
формирования из порошка с керамическим покрытием полуфабриката и спекание этого полуфабриката с получением керамического углеродного композиционного материала.
6. Способ получения керамического углеродного композиционного материала по п.5, в котором керамические слои на поверхности углеродных частиц получены газофазным способом, жидкофазным способом, способом механического смешивания или комбинированным способом.
7. Способ получения керамического углеродного композиционного материала по п.5, в котором керамические слои созданы путем введения углеродных частиц в суспензию керамических частиц с тем, чтобы керамические частицы налипли на поверхность углеродных частиц.
8. Керамический углеродный композиционный материал с керамическим покрытием, в котором слой керамического покрытия сформирован, по меньшей мере, на части поверхности керамического углеродного композиционного материала по любому из пп.1-4.
2
3
3
4
4
2
2
9. Керамический углеродный композиционный материал с керамическим покрытием по п.8, в котором слой керамического покрытия сформирован, по меньшей мере, из одного соединения, выбранного из группы, состоящей из AlN, AlO, MgO, SiC, SiN, BC, TaC, NbC, ZrC, ZnO, SiO и ZrO.
10. Керамический углеродный композиционный материал с керамическим покрытием по п.8 или 9, в котором, когда керамический материал, образующий межфазный керамический слой в керамическом углеродном композиционном материале, отличен от керамического материала, образующего слой керамического покрытия, состав слоя керамического покрытия изменяется в направлении от внутренней части к наружной части.
11. Способ получения керамического углеродного композиционного материала с керамическим покрытием по любому из пп.8-10, включающий следующие стадии:
формирования подлежащего спеканию полуфабриката керамического углеродного композиционного материала;
обеспечения, по меньшей мере, на части поверхности полуфабриката слоя керамического порошка для создания слоя керамического покрытия; и
цельное спекание полуфабриката керамического углеродного композиционного материала, на котором имеется слой керамического порошка.
12. Способ получения керамического углеродного композиционного материала с керамическим покрытием по любому из пп.8-10, включающий следующие стадии:
получение спеченной массы керамического углеродного композиционного материала; и
размещение спеченного керамического листа или монокристаллического керамического листа, по меньшей мере, на части поверхности спеченной массы керамического углеродного композиционного материала и их соединение друг с другом с получением слоя керамического покрытия.